改善に関するものである。鋳造もしくはエキスパンド加工した格子にペーストを充填し化成工程を経て極板としている。そのため極板内部まで活物質が充填されている。有する不導電性もしくは導電性の織布又は不織布で置き換えることにより、軽量で且つ活物質の脱落を少なくしたものがある。硫酸の反応であるが、密閉型鉛蓄電池では電解液が制限されているが故に、放電特性、特に電圧特性に大きく関与するのは硫酸の拡散である。従来の極板では極板内部まで活物質が充填されているため、放電時内部まで硫酸の拡散が追従できず、結局極板表面での反応が主となり、内部の活物質はほとんど利用されない状態となっている。この傾向は放電電流の増加、極板厚の増加にともない顕著になってくる。この現象は放電特性に影響するばかりでなく、電池寿命にも大きく関与する。放電時に表面近くの活物質が集中的に利用され、表面近くの活物質が泥状化をおこし脱落する。そのためショートや泥状化のための容量低下をまねきやすい。密閉型鉛蓄電池におこりやすい格子の伸びによる格子と活物質との密着性低下による容量低下の問題も従来の極板では重要な問題である。過放電放置後充電が入らないという現象がある。これは密閉型鉛電池の大きなる欠点であり、原因としては過放電放置中に格子と活物質界面に自己放電によって硫酸鉛の高抵抗層が形成されるためと考えられている。(Buitiaru),家電品への進出が著しい。そのため比較的高率放電でのサイクル用途が急激に要求されるようになってきている。その要求の中で、極板内の活物質を均一に利用させ、放電特性、特に電圧特性と高容量化への改善が望まれている。家電品の場合、ユーザが不特定多数となるため、信頼性が強く望まれ、特に放電後長期にわたって使用を停止し、再度充電しようとしても充電が入らないのではニッケル・カドミウム電池、その他の電池に比べ使用上困難がある。当然のごとく寿命の面でも安定した寿命を有することが不可欠である。life.このように密閉型鉛電池の要求に対し、従来の極板では上記の如く欠点があり満足の得られる特性を有していない。電流寿命を改善することを目的とする。本発明は上記の問題点に対し、陽極活物質を保持した2枚の格子間に、電解液を保持したカーボン繊維からなる不織布を介在させたことを特徴とするものである。格子・カーボン不織布・格子の3層構造の基体を用いて陽極板を作成するため、活物質層が、活物質・電解液を含むカーボン不織布・活物質と3層構造となり、結局電解液の硫酸は極板外部からと、3層の基体の中央のカーボン不織布から供給され、極板中央での利用が従来の陽極板より高まり、極板全体に均一に利用されうる。活物質界面に硫酸鉛の高抵抗層が形成されてもカーボン不織布を通じて充電電流が流れ得る。そのため充電回復性が従来の陽極板にくらべはるかにすぐれている。本発明の詳細を実施例をもって説明する。第1図に本発明の格子・カーボン不織布・格子の3層構造の基体を示す。1が格子、2がカーボン細繊維からなる不織布である。第2図は格子の平面図、第3図は3層構造の基体にペーストを充填し、化成して活物質化した本発明の陽極板の断面図である。この構造の陽極板は40mm×100mm×3mmの大きさとした。厚みの内訳は格子厚1.5mm×2、カーボン不織布0.4mm×1である。作成はまずカーボン不織布2を格子1と格子1の間に挿入し、格子1と格子1はその耳部同志をアーク溶接にて接合一体とした。その後ペーストを両面より充填し、乾燥後通常の化成工程を施して陽極板とした。その時の活物質量は28gであった。2枚を用いて密閉型鉛蓄電池を作成した。1.320硫酸16mlを用い、陰、陽極板間に介在させるリテーナは通常のものを用いた。3.0mm、活物質量34gを用いて該陽極板以外まったく同型の従来の密閉型鉛蓄電池も作成した。以下従来の陽極板を使用した電池(以下「従来の電池」という)をb、本発明の陽極板を使用した電池(以下「本発明の電池」という)をaと記す。42A放電の試験結果を記す。図からわかるように、本発明の電池aは従来の電池bよりはるかにすぐれた電圧特性を示し、特に放電終期で差が大きくみられる。これは電解液の供給が放電終期まで安定して行なわれていることに対応し、反応が陽極板全体で起っていることによる。plate.第5図、第6図はその証拠となる、2A放電後の陽極板内の反応分布を示す。4の量をSのKα強度に対応させて示す。第5図は従来の陽極板の反応分布で、陽極板表面付近に反応分布が集中し、中央部の利用が少ない。これに対し第6図に示す本発明の陽極板の反応分布は中央に電解液を有しているため、ほぼ全体的に反応していることが解る。本発明陽極板の特性を把握するため、過放電放置後の容量回復性と寿命特性を調べた。容量回復性については2A放電後、2.45V定電圧充電を8時間行い、5Ωの抵抗にて定抵抗放電を5日間連続して行った。again2.45V定電圧充電を8時間行った。充電終了後2A放電を行い、初期の容量と比較した。capacity.第7図に従来の電池bと本発明の電池aの容量回復率を示す。図から明らかなように本発明の電池aは従来の電池bより容量回復率がすぐれている。この理由は陽極板中央に導電性のカーボン不織布が存在するため過放電放置した後、格子と活物質界面に高抵抗層が存在しても、カーボン不織布から活物質へ電流が容易に流れ、充電受入性が良いためと考えられる。寿命試験は2A30分放電、0.23A5時間充電で行った。温度は20°Cである。Eighth図に100サイクル時点での結果を示す。100サイクル時点では顕著な差はみられないが、従来の電池bは徐々に容量の低下がみられる。これに対し本発明の電池aはこの時点で初期と変化がない。容量確認は20サイクルごと2A完全放電で行った。寿命に関しては、100サイクルの時点ではわずかの差しか確認していないが、放電分布が均一的であり、局部的な活物質の劣化がないため、さらに格子の伸びに対し、たとえ格子と活物質界面にはがれが生じても中心部にカーボン不織布が存在することにより集電が可能であるため、100サイクル以降では差がでてくると思われる。伸びによる容量低下を改善し得るものである。